ШПАТЛЕВКА
PUTTY

Изобретение относится к составам шпатлевок, применяемых для отделки бетонных и штукатурных поверхностей.
3
Известны составы, содержащие цемент, глину, воду, клей костный и гидросиликаты кальция, синтезированные в присутствии модификатора С-3 с концентрацией 50 мг/дм (патент 2259330, С04В 28/02, 2003).
Наиболее близкой по технической сущности и достигаемому результату является шпатлевка, содержащая цемент, известковое тесто, клей животный, перлитовый песок, воду (а.с. 664945, С04В 13/08, 1977).
Недостатком указанных композиций являются замедленные сроки высыхания.
Задачей изобретения является устранение указанных недостатков.
Поставленная задача решается тем, что шпатлевка, включающая цемент, известковое тесто, наполнитель и растворитель, содержит в качестве наполнителя органобентонит (ТУ 95-2752-2000), а в качестве растворителя - активированную воду при следующем соотношении компонентов, мас.%:
Цемент
20-34
Известковое тесто
2-3
Органобентонит
38-50
Активированная вода
25-28
Активация воды происходит в результате воздействия на воду звуковых колебаний в диапазоне частот 100-140 кГц при мощности излучателя 9-27 Вт в течение 3-4 часов. Свойства активированной воды сохраняются в течение 18-24 часов. В результате активации рН воды изменяется от 7 до 9. Излучатель представляет собой пьезоэлектрический датчик.
Приготовление шпатлевки осуществляют следующим образом. В смеситель любого типа загружают смесь цемента и органобентонита, перемешивают, а затем известковое тесто, разбавленное активированной водой, и перемешивают до получения однородной массы. Полученную смесь перетирают на краскотерке.
Конкретные примеры составов и их свойства приведены в табл.1, 2.
Таблица 1
Наименование ингредиентов
Составы, мас.%
I
II
III
IV
V
прототип
Цемент
20
34
30
19
35
40
Костный клей
-
-
-
-
-
2,7
Органобентонит
50
38
39,5
52
34
24,3
Вода
-
-
-
-
-
3
Перлитовый песок
-
-
-
-
-
-
Известковое тесто
2
3
2,5
5
2
30
Активированная вода
26
25
28
24
29
-
Таблица 2
Наименование показателей
Составы по примерам
I
II
III
IV
V
прототип
Удобонаносимость
хор.
хор.
хор
хор
хор
хор.
Шлифуемость
хор.
хор.
хор.
хор.
хор
хор
Усадка, наличие трещин
нет
нет
нет
нет
есть
нет
Прочность сцепления, МПа
2,2<sup>х)</sup>
2,1<sup>х)</sup>
2,0<sup>х)</sup>
1,4
1,6
1,2
Время высыхания, мин,
до степени 3
35
40
35
50
45
60
до степени 5
55
50
55
70
80
70
Примечание. <sup>х)</sup> - отрыв происходит по раствору.